Brevet FR2789941A1 — publié le 20000825

La présente invention concerne une nappe de renforcement pour pneumatique, ainsi que le pneumatique utilisant comme renfort une telle nappe. Elle concerne aussi le procédé de fabrication d'une telle nappe, ainsi que le procédé de fabrication du pneumatique qui utilise ladite nappe. Une nappe de renforcement pour pneumatique est formée d'éléments de renforcement généralement recouverts de part et d'autre de couches de mélange caoutchouteux dites couches de calandrage, de manière à ce que les dits éléments ne puissent être en contact avec l'extérieur. Le mélange caoutchouteux utilisé est généralement unique, de même composition et de mêmes propriétés. Il est parfois hautement souhaitable que le mélange de calandrage soit différent pour une meme nappe selon la localisation de ladite nappe dans le pneumatique qui l'utilise, que ce soit une nappe d'arnature de carcasse, une nappe d'arnature de sommet, ou toute autre nappe de renforcement. Selon l'enseignement du brevet FR 2 351 810, une armature de sommet à plusieurs nappes d'éléments de renforcement, parallèles entre eux dans chaque nappe et croisés d'une nappe à la suivante, doit être dotée, afin d'augmenter la durée de vie du pneumatique, de caractéristiques différentes dans sa zone centrale et ses zones marginales. Le pneumatique de ladite référence, comprenant une armature de carcasse et une armature de sommet de plusieurs nappes, est caractérisé en ce que le mélange caoutchouteux de calandrage des nappes de sommet a un module d'élasticité en tension à 100% d'allongement supérieur à 70 kg/cm2 dans la zone médiane de l'armature de sommet, zone définie par le rapport de la largeur de ladite zone sur la largcur globale de ladite armature, et cn ce que le mélange caoutchouteux de calandrage des mêmes nappes a un module d'élasticité en tension à 100% d'allongement inférieur à 40 kg/cmn dans les deux zones marginales restantes de I'armature de sommet. -2- L'enseignement du brevet FR 1 331 934 concerne un pneumatique à armature de carcasse radiale, et l'invention décrite consiste à rigidifier la partie basse des flancs, en leur conférant une rigidité plus atténuée que ne le permet la solution couramment employée, c'est-à- dire la superposition latéralement de câbles croisés sur l'armature de carcasse radiale. A cet effet, la rigidification des flancs, dans la zone comprise entre le bourrelet et sensiblement la mi-flanc, est obtenue au moyen d'au moins une nappe d'éléments de renforcement méridiens enrobés dans le mélange de calandrage de l'armature de carcasse. Dans un des modes de réalisation décrit, l'armature de carcasse est constituée d'une seule nappe de fils ou câbles métalliques radiaux, retournée autour de la tringle et s'arrêtant dans le bourrelet, ces fils ou câbles étant revêtus dans la zone comprise entre le bourrelet et sensiblement la mi-flanc de couches de calandrage dont le module d'élasticité est d'au moins 350 g/mm2, module qui est un module élevé par rapport au module du mélange de calandrage restant. Le documenrt FR 2 075 851 rappelle que, dans certains pneumatiques à armnlature de carcasse radiale, le choix du caoutchouc de liaison entre les éléments de renftorcement est un facteur essentiel de l'apparition ou non de certains défauts après roulage du pneumatique. Ainsi, le choix d'une gomme de liaison à faible module d'élasticité favorise la séparation des câbles d'armature de carcasse à l'extrémité du rctouremenrit de ladite armature, dans les bourrelets et dans les régions du flanc voisines des bourrelets, plus spécialement pour la nappe de carcasse qui a un retournement haut dans les flancs. Par ailleurs, le choix d'une gommee de liaison à module d'élasticité élevé favorise la déchirure de la gomme dc liaison entre câblcs d'armature de carcasse, le long des lignes radiales dans la zone ihaute des flancs. Pour obtenir les meilleurs résultats, le brevet FR 2 075 851 préconise, plus particulièrement pour les pneumatiques à armature de carcasse radiale, d'entourer les câbles en matière relativement élastique, d'une couche de 3 - caoutchouc d'enrobage à module d'élasticité relativement élevé, les dits câbles étant séparés par un mélange caoutchouteux interstitiel qui est à module d'élasticité relativement bas en zone haute des flancs et relativement élevé en zone basse des flancs, couche d'enrobage et couche interstitielle ayant mêmes modules en zone basse. Quant au procédé pour obtenir qu'en zone haute des flancs la gomme d'enrobage des câbles et la gomme interstitielle entre câbles d'une même nappe soient de qualités différentes, alors qu'elles sont identiques en zone basse, il consiste, lors de la fabrication du pneumatique, à disposer radialement à l'intérieur d'une nappe, de câbles calandrés dans une couche de gomme de première qualité, une couche de gomme d'une seconde qualité, et lors de la vulcanisation du pneumatique à exercer une tension sur les câbles d'armature de carcasse. Que ce soit l'une ou l'autre des solutions antérieures, que ce soit pour armature de carcasse ou pour armature de sommet, les procédés employés pour obtenir une nappe de renforcement telle que décrite ne permettent pas, étant donné Ies dispersions multiples affectant la qualité du produit semi-fini qu'est la nappe à l'état non vulcanisée, d'obtenir la structure optimale de ladite nappe suivant qu'elle est employée en armature de carcasse ou en armature de sommet, et encore moins son utilisatibn efficace lors de la fabrication d'un pneumatique L'invention a pour but de remédier à ces inconvénients. Elle propose un pneumatique ayant au moins une nappe de renforcement constituée d'éléments de relnforcement noyés dans du caoutchouc vulcanisé, caractérisé en ce que les éléments de renforcement de laditc nappe sont enrobés individuellement dans un mélange caoutchlouteux, dit mélange d'enrobage, ayant une composition et des propriétés physiques données, les dits éléments de renforcement disposés parallèlement entre eux étant recouverts sur une face d'une première couche -4- caoutchouteuse, dite première couche de calandrage, de composition et propriétés constantes, alors que les dits éléments sont recouverts sur la face opposée d'une deuxième couche caoutchouteuse de calandrage, de composition et propriétés variables en fonction de la position méridienne sur la nappe de renforcement dans le pneumatique. Les composition et propriétés de la première couche de calandrage peuvent être identiques aux composition et propriétés du mélange d'enrobage des éléments de renforcement. De manière avantageuse, les dites composition et propriétés de la première couche seront différentes de celles du dit mélange d'enrobage. La nappe de renforcement peut être une nappe d'armature de carcasse, par exemple radiale, dont les éléments de renforcement peuvent être métalliques et/ou textiles: la position méridienne se juge alors sur la longueur méridienne de la nappe. La nappe de renforcement peut être une nappe d'armature de sommet, par exemple formée d'éléments de renforcement parallèles entre eux dans ladite nappe et faisant avec la direction circonférentielle du pneumatique un angle aigu, ou formée d'éléments circonférentiels, la position méridienne se jugeant sur la largeur axiale de ladite nappe. Elle peut être aussi toute autre nappe de renforcement utilisée couramment ou très souvent en pneumatique, telles que les nappes de renforcement de bourrelet, les nappes de renforcement de flancs, la position méridienne pouvant alors être assimilée à une hauteur radiale. Le procédé pour fabriquer la nappe de renforcement non vulcanisée nécessaire à l'obtention de la nappe conforme à l'invention, en tant que produit semi-fini, consiste à fabriquer dans un premier temps un produit intenrmédiaire dit "nappe calandrée une face", obtenue par enrobage individuel de plusieurs -5- éléments de renforcement par un mélange caoutchouteux au moyen d'une extrudeuse à plusieurs filières, suivi de l'arrangement à l'aide d'un moyen adapté des dits éléments enrobés suivant des lignes parallèles en respectant entre deux éléments adjacents un espacement défini, une des faces de l'ensemble d'éléments enrobés obtenus étant munie d'une première couche de calandrage non vulcanisée dite aussi couche de support, par mise de ladite couche de calandrage en contact avec ledit ensemble. La mise en contact de la dite couche de calandrage avec l'ensemble des éléments de renforcement enrobés peut se faire soit par simple pose de l'ensemble sur la couche de calandrage, soit par simple pose de la couche de calandrage sur l'ensemble d'éléments de renforcement, mais préférentiellement dans les deux cas avec application d'une légère pression sur l'un ou les deux composants que sont l'ensemble d'éléments et la couche de calandrage. La "nappe calandrée une face" non vulcanisée peut être utilisée avec des éléments de renforcement enrobés individuellement dans un mélange caoutchouteux soit non vulcanisé, soit pr-vulcanisé. Le procédé relatif à la deuxième possibilité comprend une étape supplémentaire consistant à prèvulcaniser à température-donnée le mélange d'enrobage à l'aide d'un moyen de chauffage adapté. La "nappe calandrée une face", obtenue en continu, peut être enroulée sur elle-même, comme connu en soi, au moyen d'une couche intercalaire soit de tissu, soit de polyéthylène par exemple servant d'anti-collant, pour former des rouleaux de nappe. Les dits rotuleaux servent à alimenter une table de préparation des nappes selon qu'elles sont nappes de carcasse ou nappes de sommet. Comme connu en soi, la préparation d'une nappe de carcasse nécessite une coupe des -6- éléments de renforcement perpendiculairement à leur direction commune de manière à obtenir la longueur méridienne souhaitée, alors que la préparation d'une nappe de sommet nécessite une coupe des éléments de renforcement suivant une certain angle et l'aboutage des portions de nappe obtenues pour conduire à la longueur circonférentielle désirée de la nappe de sommet. La fabrication de la nappe de renforcement, destinée à être utilisée dans le pneumatique, est complétée et terminée par l'addition, sur la deuxième face de "la nappe calandrée une face" d'éléments de renforcement enrobés et coupés, de la deuxi\ème couche de calandrage, ladite deuxième couche n'ayant pas de composition et propriétés constantes. Ladite addition peut se faire de plusieurs manières -soit par mise en contact de la "nappe calandrée une face", après coupe, avec la deuxième couche de calandrage de composition et propriétés variables en fonction de la position méridienne, couche antérieurement préparée, par exemple, sur un appareillage indépendant des noyaux ou tambours de confection et/ou finition des ébauches non vulcanisées d'armature de carcasse et/ou de pneumatiques, (par exemple une table de préparation de nappes), ladite mise en contact jpouvant être réalisée, soit par pose de la "nappe calandrée une face" sur la deuxième couche de calandrage, soit par pose de ladite dcuxième couche de calandrage sur la face appropriée, face o sont apparents les éléments de renforcement enrobés de la "nappe calandrée une face", ladite deuxième couche pouvant.tre sous forme de bandes de mélanges à composition et propriétés différentes d'une bande à la bande axialement adjacente, ou sous t'forme de couche unique de mélange dans laquelle la transition d'une composition de bande à une autre composition de bande se fait de nmanière progressive, et/ou de manière continue -7- - soit préférentiellement par mise en contact de la "nappe calandrée une face", après coupe, avec la deuxième couche de calandrage de composition et propriétés variables en fonction de la position méridienne, couche préparée sur l'appareil utilisé pour la confection et/ou la finition des ébauches non vulcanisées d'armature de carcasse et/ou de pneumatiques (tambour cylindrique de confection d'ébauche d'armature de carcasse, tambour de finition de l'ébauche de pneumatique sous forme torique), ladite mise en contact pouvant être réalisée soit par pose de la face de la" nappe calandrée une face" o sont apparents les éléments de renforcement enrobés, sur la deuxième couche de calandrage disposée initialement sur l'ébauche non vulcanisée en cours de fabrication, soit par pose de la deuxième couche de calandrage sur la "nappe calandrée une face" prédisposée sur l'ébauche en cours de fabrication, la dite deuxième couche pouvant se présenter sous les deux formes citées ci-dessus. Les caractéristiques de l'invention seront mieux comprises à l'aide de la description qui suit et qui se réfère au dessin, illustrant à titre non limitatif des exemples d'exécution, dessin sur lequel * la figure I représente. schématiquement, vu en section méridienne, un pneumatique comportant des nappes de sommet et une nappe de carcasse confolrmes à une variante de l'invention, * la figure 2 est une vue schématique en coupe selon AA, alors que * la figure 3 est une vue schématiquc en coupe selon BB, * la figure 4 représente schdématiquemenlt, vue en section méridienne, une anatLuire de sommet composée de deux nappes, -8- * la figure 5 représente schématiquement les différentes étapes de fabrication d'une "nappe calandrée une face". Le pneumatique, montré sur la figure 1, est un pneumatique de type "Poids- Lourds" de petite dimension 9.00/20X. Il est constitué d'une armature de carcasse radiale, formée d'une seule nappe (1) d'éléments de renforcement, en l'occurrence de câbles métalliques inextensibles, ancrée dans chaque bourrelet à un élément annulaire de renforcement de bourrelet, en l'occurrence une tringle (2), pour former un retournement (10). Ladite armature de carcasse est surmontée radialement d'une armature de sommet (3), composée d'une part, de deux nappes de sommet de travail (31, 32), formées de câbles métalliques inextensibles parallèles entre eux dans chaque nappe et croisés d'une nappe (31) à la suivante (32) en faisant avec la direction circonférentielle des angles compris entre 10 et 45 , et dans le cas décrit respectivement égaux à 26 et 18 , et d'autre part, radialement à l'extérieur, d'une nappe de câbles métalliques élastiques orientés par rapport à la direction circonférentielle avec le même angle que l'angle des câbles de la nappe de sommet de travail (32) radialement la plus à l'extérieur. L'armature de somlmet (3) est radialement réunie à l'armature de carcasse (1) par une couche (S) de mélange caoutchouteux d'épaisseur constante dans la partie centrale, etC d'épaisseur croissante en allant sur les bords de l'armature de sommet(3). Ladite armature de sommet(3) est radialement surmontLellote d'une bande de roulement (9), réunie de part et d'autre du plan équatorial à un mélange de flanc (7), recouvrant, dans le flanc du pneumatique, l'armature de carcasse (1) et assurant la jonction, d'une part avec les mélanges (40, 41, 42) renforçant le bourrelet et, d'autre part avec le mélange ( 1) assurant la protection dudit bourrelet et le contact avec la jante de setrvice. Une -9- couche de revêtement intérieure (5) de la cavité pneumatique et différents renforts caoutchouteux entre ladite couche et l'armature de carcasse complètent le pneumatique. La nappe (1) d'armature de carcasse est, dans l'exemple décrit, formée de câbles métalliques en acier inextensibles enrobés dans un mélange de caoutchouc B, dont la composition est adaptée de sorte que ledit mélange à l'état vulcanisé adhère parfaitement à la couche laitonnée recouvrant l'acier des câbles de renforcement. Les dits câbles enrobés du mélange B sont calandrés, sur toute la longueur méridienne du côté extérieur de la nappe (1) de carcasse, y compris les retournements de nappe de carcasse, par une couche de mélange caoutchouteux A, première couche de calandrage ou couche de support, car il s'agit de la couche sur ou sous laquelle sont posés les câbles de nappe de carcasse lors de la fabrication de la "nappe calandrée une face". Quant à la couche intérieure de calandrage de la nappe (1), qui est la deuxième couche C de calandrage, elle est formée de plusieurs bandes ou couches circonférentielles de mélanges caoutchouteux de composition et qualités différentes d'une bande à la bande adjacente, la composition et les propriétés d'une bande étant choisies selon la position méridienne de ladite bande sur la longueur méridienne de la carcasse du point T de la tringle (27 radialement le plus proche de l'axe de rotation, au point S d'intersection entre l'axe moyen du profil méridien de la nappe de carcasse (1) et la perpendiculaire au dit profil abaissée de l'extrémité du retournemnent(10) de nappe (l), la zone TS étant dite zone de bourrTelet, la couche C est constituée d'une première bande CI de mélange caoutchouteux. Dudit point T au point R représentant l'extrémité du retournement (10) de nappe de carcasse (1), la zone TR étant dite zone de retournemlent, la couche C est constituée d'une deuxième bande C, de mélange caoutchouteux (la figure 2 -10- représente les différentes couches dans la zone du bourrelet de pneumatique). Entre le point S et un point V d'intersection de l'axe moyen du profil méridien de nappe de carcasse (1) avec une droite parallèle au plan équatorial et distante dudit plan d'une quantité pouvant être comprise entre 30% et 45% de la largeur axiale de bande de roulement (9), dans le cas décrit égale à 35% de la dite largeur de bande de roulement, la zone SV étant dite zone de flanc et d'épaule, la couche C est constituée d'une troisième bande C3 de mélange caoutchouteux. Entre le point V et le plan équatorial ',X' formant la zone dite de sommet, la quatrième bande C4 de mélange forme la couche C. Dans l'exemple montré sur les figures 1 à 3, les couches ou bandes A, B, CI, C2 et C4 sont formées d'un même mélange caoutchouteux qui, à l'état vulcanisé, a un module sécant d'élasticité en tension, mesuré sous un allongemcent relatifsE égal à 0,1, (le module ainsi défini est déterminé conformnément à la nomime AFNOR-NF-T46-002 dans les conditions normales de température et d'hygrométrie selon la norme AFNOR-NF T40- 101, et sera dans le reste de la description appelé plus simplement module) est compris entre 6 MPa et 12 NIPa, alors que le mélange de la couche C3 de calandrage de la partie de nappe de carcasse (1) dans la zone de flanc et d'épaule est constituée d'un melange caoutchouteux dorit le module de même nom et mesuré dans les mêmes conditions est nettement moins élevé, puisque compris entre 3,5 MPa et 5 MPa. Le premier mélange ci-dessus possède, à l'état non vulcanisé, une viscosité Mooney assez élevée, comprise entre 60 UM et 90 UM, alors que le mélange de la couche C3 a une viscosité du meême nom inférieure puisque comprise entre 55 UM et 75 UMv (la viscosité Mooney étant mesurée conformément à la norme AFNOR-NF-T43-005). Pour une autre dimension de pneumatique, et en fonction des avaries d'endurance rencontrées sur une telle dimension, la couche B d'enrobage sera réalisée avec un mélange à très fort module, compris entre 27 MPa et 45 MPa, et à très forte viscosité Mooney comprise entre 70 UM et 100 UM, alors que la couche de support A sera constituée d'un mélange à module moins élevé que le précédent, mais cependant élevé car compris entre 10 MPa et 15 MPa, et à viscosité Mlooney elle-même élevée et comprise entre 60 UM et 90 UM. La couche C, sera constituée du même mélange que la couche A; par contre la couche C, sera une bande de mélange dont le module est faible, puisque compris entre 3,5 MPa et 5 MPa, et de viscosité Mooney plus faible comprise entre UM et 75 UM, mélange qui sera aussi celui de la bande C3, alors que la couche C4 sera réalisée avec un mélange de module intermédiaire, compris entre 6 MPa et 12 MPa, et de viscosité comprise entre 60 UM et 90 UM. Une autre solution bénéfique consiste à choisir comme mélange caoutchouteux de la couche A de support un mélange de faible module d'élasticité à l'état vulcanisé, et d'utiliser la dite couche de support comme calandrage intérieur de la nappe de carcasse (1), les couches C'l, C'3, et C'4 formant alors la couche C' de calandrage extérieure de nappe de carcasse (1). Le mélange de la couche B sethà identique à celui de l'exemple précédent, le mélange de la couche A sera le mélange constituant la couche C2 de l'exemple précédent avec un module compris entre 3,5 MNIPa et 5 MPa, et une viscosité comprise entre UMNI et 75 UNI. D'un point U du retournement de nappe de carcasse, situé radialement sensiblement à mi-hauteur dudit retournement (10) au point S précédemment décrit en passant sous la tringle (2), la bande C' est formée d'un mélange à haut module d'élasticité compris entre 10 MPa et 1 5 MPa, et forte viscosité comprise entre 60 UM et 90 UNI, alors que dudit point U au point R de -12l'extrémité de retournement (10), la bande C'2 sera formée du même mélange que celui constituant la couche de support A. Il en est de même de la couche C'3 du point S au point V, alors que la couche C'4 sera formée du même mélange que celui constituant la couche C4 de l'exemple précédent. On ne sort pas du cadre de l'invention si la couche C, qu'elle soit de calandrage intérieur ou extérieur, est obtenue par enroulement d'une bandelette de mélange caoutchouteux dont la composition et les propriétés varient de manière continue, et/ou le passage ou transition d'une composition de mélange dans une zone de nappe de carcasse à la composition de mélange dans une zone adjacente se fait de manière progressive (par exemple passage du mélange formant la couche C3 au mélange formant la couche C4): la bandelette de formation de la couche C peut être obtenue, comme connue en soi, par malaxage et/ou mlangeage sur un broyeur-mnélangeur d'une ou deux quantités de granulés de caoutchouc (dans l'exemple choisi, granulés des deux mélanges formant les couches C3 et C4); le broyeur-mé.langeur étant alimenté à partir de plusieurs trémies contenant chacune un mélange de caoutchouc de composition et propriétés données sous forme de granulés, et les quantités désirées étant obtenues par l'ouverture de goulottes d'alimentation, ouverture gouvernée par des vannes de contrôle d'alimentation, ce qui permet d'obtenir une zone de transition entre les couches C3 et C4 oU le mélange formant C3 change progressivement de composition pour devenir le mélange formant C4. La tfigure 4 représente une armature de sommet de travail (3) formée de deux nappes (31) et (32). La nappe de travail (31) radialement la plus proche de l'axe de rotation, est tformée de plusieurs câbles métalliques en acier enrobés indiidellIIemenlt dans un mélange de caoutchouc BI, qui présente dans l'exemple décrit, un module d'extension très élevé puisque compris entre 1 5 MPa et -13 - MNIPa, et de viscosité Mooney de même élevée, comprise entre 65 UM et UM. Radialement à l'intérieur est la première couche de calandrage ou couche de support AI, constituée d'un unique mélange caoutchouteux de composition et propriétés identiques aux composition et propriétés du mélange d'enrobage Bl. Radialement à l'extérieur, se trouve la deuxième couche de calandrage D constituée de plusieurs zones de mélanges de composition et propriétés différentes - une zone centrale DI, de largeur axiale I comprise entre 70% et 90% de la largeur axiale Ls commune aux deux nappes de travail (31) et (32), est constituée d'un mélange de module élevé, compris entre 15 MPa et 30 MPa, et de viscosité comprise entre 65 UM et 95 UM, mélange qui est donc identique aux mélanges constituant la couche de support AI et l'enrobage BI des câbles - de deux bandes latérales D2, dans le cas décrit de largeur identique, et constituée d'un mélange de caoutchouc à module relativement faible puisque compris entre 3 MPa et 9 MPa, et de viscosité Nlooney comprise entre 50 UM et 85 UNI. Quant la nappe de somnmet de travail (32) radialement plus éloignée de l'axe de rotation que la nappc (31), et de largeur axiale inférieure à ladite nappe (31), elle est de constitution identique à celle de la nappe (31), mais la couche de support AI est alors radialcment située à l'extérieur de la nappe et les trois zones Dl et D2 de la couche D sont radialement à l'intérieur de ladite couche D, de sorte que les dites trois zones de la nappe (32) sc trouvent en regard des trois zones dc la première nappe (31), en particulier les zones latérales D2 de mélange à faiible module d'élasticitc, ce qui permet de diminuer fortement l'épaisseur du coin de caoutchouc (12) disposé entre les deux bords de nappes et de la poser en confection sous formc de bandes plates. -14 - La fabrication du pneumatique, conforme à l'invention, nécessite plusieurs étapes préliminaires avant la vulcanisation dudit pneumatique, et en particulier la confection ou fabrication de la dite "nappe calandrée une face". Sur la figure 5 est représenté un ensemble de bobines (100) sur lesquelles sont enroulés le câble métallique destiné à être utilisé dans la nappe à confectionner. Plusieurs câbles sont dirigés vers une extrudeuse (200) dont la tête a plusieurs filières, adaptées pour enrober les dits câbles de la couche (B, BI) de mélange d'enrobage à une épaisseur prédétermninée. Les dits câbles enrobés sont ensuite dirigés vers un outil, en l'occurrTence un rouleau cannelé (210), permettant de séparer chaque câble du câble axialement adjacent de la distance ou pas désiré, puis vers une calandre(300) à deux rouleaux(310) et(320). Une quantité de mélange caoutchouteux devant constituer la couche de support (A, AI) de la "nappe calandrée une face", initialement préchauffée à une température permettant de ramollir le dit mélange sans toutefois le vulcaniser ou prévulcaniser, est introduite entre les deux rouleaux (310) et(320). Le passage entre les deux rouleaux conduit à l'obtention d'une bande plate de mélange, sur laquelle les câbles enrobés viendront prendre contact à la partie radialement supérieure du rouleau supérieur (320). Un rouleau auxiliaire (330) dit rouleau presseur, permet d'appliquer, si nécessaire, une pression donnée sur les câbles, pression régulée en fonction de la profondeur souhaitée d'encastrement des câbles dans la bande plate A. Un rouleau (340) dépose correctement une bande intercalaire anti- collante, généralement enl polyéthylène, soit sur la face o sont apparents les câbles enrobés, soit sur la tace opposée, de manière à pouvoir enrouler, comme connu en soi, la "nappe calandrée une face" sur un rouleau (350) d'enroulement, destiné à approvisionner les coupeuses et les tables de préparation de nappes, les élémnents de renforcement étant dans le sens de la longueur de nappe. - 15 - Comme connu en soi, la "nappe calandrée une face", selon qu'il s'agisse de préparer une laize pour nappe de carcasse ou une laize pour nappe de sommet, est coupée soit perpendiculairement à la direction commune des éléments de renforcement, soit avec un certain angle a par rapport à ladite direction commune des éléments de renforcement, angle a qui sera, dans le pneumatique terminé, l'angle des éléments par rapport à la direction circonférentielle dudit pneumatique. Les laizes ainsi obtenues sont ensuite assemblées, aboutées, soit bout à bout s'il s'agit d'éléments de renforcement métalliques, soit avec recouvrement d'un bord sur l'autre s'il s'agit d'éléments de renforcement textiles. Dans le cas d'un aboutage bout à bout, ce dernier peut se faire par apportd'une petite couche plate de gomme dite de liaison, posée sur la jonction ou posée sur l'un des bords pour ensuite passer sous l'autre bord. Les laizes ainsi assemblées forment la "nappe calandrée une face" prête à être utilisée par exemple sur les moyens de fabrication de l'ébauche non vulcanisée et partielle de pneumatique. La réalisation complète de la nappe de carcasse se fait, par exemple, par la pose de la "nappe calandrée une face" sur les différentes couches de mélanges caoutchouteux et différentes nappes de renforcement de bourrelet prédisposées sur le tambour cylindrique de confection de l'ébauche cylindrique de carcasse, de sorte que la couche de support A soit disposée radialement à l'intérieur. Sur les éléments de renforcement apparents de la "nappe calandrée une face" sont alors posées les différentes ou couches circonfIlrentielCes Ci, C2, C3..etc...., nécessaires pour former la couche extérieure C de calandrage, les dites couches étant, à l'état non vulcanisé, d'épaisseurs choisies pour obtenir les épaisseurs désirées à l'état vulcanisé, compte-tenu du taux de conformation de l'ébauche de carcasse transformant ladite ébauche cylindrique cen ébauche torique d'armnature de carcasse. La finition de la nappe de carcasse étant réalisée sur le tambour cylindrique de confection, - 16- les prochaines étapes de ladite confection sont les étapes usuelles et connues en soi: pose des tringles d'ancrage de nappe de carcasse, pose des différents bourrages de caoutchouc de remplissage de bourrelet, gommes de bordure ou autres, retournement des bords de nappe de carcasse autour des tringles et bourrages.. etc... La réalisation d'une nappe de sommet complète (31) est aussi finie de la même manière, c'est-à-dire sur un tambour de fabrication d'une ébauche non vulcanisée de pneumatique: après pose, sur une ébauche non vulcanisée et torique d'armature de carcasse, des différentes couches (8) de mélanges caoutchouteux séparant radialement l'armature de carcasse (1) de l'armature de sommet (3), est posée une "nappe calandrée une face", non vulcanisée et formée d'éléments de renforcement enrobés individuellement dans un mélange caoutchouteux BI, ayant une composition et des propriétés données, les dits éléments de renforcement disposés parallèlement entre eux étant recouverts sur une face d'une première couche caoutchouteuse AI ou couche de support, de composition et propriétés constantes, ladite "nappe calandrée une face" étant mise en contact avec une deuxième couche de calandrage D de composition et propriétés variables en fonction de la largeur axiale de la nappe de sommet (31) dans le pneumatique. Qudant à la fabrication d'une armature de sommet de travail (3) à deux nappes (31) et (32), on peut poser sur les couches (8) une première "nappe calandrée une face", la couche de support AI de ladite nappe étant radialement à l'intérieur, puis, sur les éléments de renforcement apparents de ladite première "nappe calandrée une face" sont posées les différentes couches de mélange caoutchouteux Dl et D2 formant la deuxième couche de calandrage de ladite première nappe de sommet (31), radialement la plus proche de l'armature de carcasse. La fabrication de la deuxième nappe de sommet (32)est réalisée de manière identique, mais en commençant par la pose des couches Di et D2, qui - 17 - sont alors recouvertes radialement d'une deuxième "nappe calandrée une face", se présentant de sorte que les éléments de renforcement apparents de ladite deuxième nappe soient radialement à l'intérieur de ladite nappe. La finition et la vulcanisation de l'ébauche torique de pneumatique sont alors poursuivies de manière usuelle et connue. - 18 - REVENDICATIONS 1 - Pneumatique ayant au moins une nappe de renforcement (1, 31, 32) constituée d'éléments de renforcement noyés dans du caoutchouc vulcanisé, caractérisé en ce que les éléments de renforcement de ladite nappe sont enrobés individuellement dans un mélange caoutchouteux (B, BI), dit mélange d'enrobage, ayant une composition et des propriétés physiques données, les dits éléments de renforcement disposés parallèlement entre eux étant recouverts sur une face d'une première couche caoutchouteuse (A, AI), dite première couche de calandrage, de composition et propriétés constantes, alors que les dits éléments sont recouverts sur la face opposée d'une deuxième couche caoutchouteuse de calandrage (C, D) de composition et propriétés variables en fonction de la position méridienne sur la nappe dans le pneumatique. 2 - Pneumatique selon la revendication 1, caractérisé en ce que les composition et propriétés de la première couche (A, AI) sont identiques aux composition et propriétés du mélange d'enrobage (B, Bu) des éléments de renforcement de la nappe. 3 - Pneumatique selon la revendication 2, caractérisé en ce que la nappe de renforcement est une nappe (1 d'arniature de carcasse (1). 4- Pneumatique selon la revendication 3, caractérisé en ce que la nappe (1) d'armnature de carcasse, dans sa partie principale sur sa face extérieure et dans sa partie retournée sur sa face axialement intérieure, est calandrée avec la première couche A de composition et propriétés constantes, alors que les faces opposées sont recouvertes de la deuxième couche de calandrage C de composition et propriétés variables en fonction de la longueur méridienne de la nappe (1) dans le pneumatique. -19- - Pneumatique selon la revendication 4, caractérisé en ce que le mélange d'enrobage B a mêmes composition et propriétés que celles du mélange de la première couche de calandrage A, le module sécant d'élasticité en tension du dit mélange à l'état vulcanisé, mesuré sous un allongement relatif de 0,1, étant compris entre 6 et 12 MPa, alors que la viscosité MNooney dudit mélange à l'état non vulcanisé est comprise entre UNI et 90 UM. 6- Pneumatique selon la revendication 4, caractérisé en ce que la deuxième couche C est formée: * d'une première bande CI de mélange caoutchouteux, allant du point T de la tringle (2) radialement le plus proche de l'axe de rotation, au point S d'intersection entre l'axe moyen du profil méridien de la nappe de carcasse (1) et la perpendiculaire au dit profil abaissée de l'extrémité du retournement (10) de nappe (1), la zone TS étant dite zone de bourrelet, * d'une deuxième bande C, de mélange caoutchouteux, allant dudit point T au point R représentant l'extrémité du retournement (10) de nappe de carcasse (1), la zone TR étant dite zone de retournement, * d'une troisième bande C3 de mélange caoutchouteux, entre le point S et un point V, d'intersection de l'axe moyen du profil méridien de nappe de carcasse (1) avec une droite parallèle au plan équatorial et distante dudit plan d'une quantité pouvant être comprise entre 30%O et 45% de la largeur axiale de bande de roulement (9), la zone SV étant dite zone de flanc et d'épaule, * d'une quatrinème bande C4 de mélange caoutchouteux, entre le point V et le plan équatorial XX', tformant la zone dite de sommet, les bandes CI, C2 et C4 étant constituées du me:me mélange dont le module d'élasticité est compris entre 6 MPa et -20 - 12 MPa et dont la viscosité Mooney est comprise entre 60 UM et 90 UM, alors que la bande C3 est constituée d'un mélange dont le module d'élasticité est compris entre 3,5 MPa et 5 MPa et dont la viscosité Mooney est comprise entre 55 UM et 75 UM. 7 - Pneumatique selon la revendication 2, caractérisé en ce que la nappe de renforcement est une nappe (31, 32) d'armature de sommet (3), formée d'éléments de renforcement parallèles entre eux dans ladite nappe et faisant avec la direction circonférentielle du pneumatique un angle aigu, la position méridienne étant jugée sur la largeur axiale de ladite nappe (31, 32). S - Pneumatique selon la revendication 7, caractérisé en ce qu'il comprend une armature de sommet (3) formée d'au moins de deux nappes de sommet de travail (31, 32), la nappe (31) radialement la plus proche de l'amlature de carcasse étant calandrée sur sa face radialement intérieure d'une première couche de calandrage AI de composition et propriétés constantes, et sur sa face radialement extérieure d'une deuxième couche de calandrage D de composition ct propriétés variables en fonction de la largeur axiale de ladite nappe (31), alors que la nappe (32) radialement à l'extérieur de la nappe (31) est calandrée sur sa face radialemnent extérieure de la première couche de calandrage AI de composition et propriétés constantes et sur sa face radialement intérieure de la deuxième couche de calandrage D de composition et propriétés variables en fonction de la largeur axiale de ladite nappe (32). 9- Pneumatique selon la revendication 8, caractérisé en ce que le mélange de caoutchouc constituant d'une part la première couche de calandrage AI et d'autre part le mélange d'enrobage Bi des éléments de renforcement de la nappe de sommet (31, 32) possède, à l'état non vulcanisé une viscosité MIooney comprise entre 65 UM et 95 UM, et à l'état vulcainisé un module sécant d'élasticité sous tension, mesuré à 10% d'allongement relatif, compris entre 15 NIPa et 30 NIPa. - 21 - - Pneumatique selon la revendication 9, caractérisé en ce que les deuxièmes couches de calandrage D sont au moins formées de trois zones, une zone centrale Di, constituée d'un mélange caoutchouteux ayant à l'état vulcanisé un fort module d'élasticité sous tension, compris entre 15 MPa et 30 MPa, et à l'état non vulcanisé une viscosité Mooney comprise entre 65 UM et 95 UM, et deux zones latérales D2 constituées d'un mélange caoutchouteux ayant à l'état vulcanisé un faible module d'élasticité sous tension, compris entre 3 MPa et 9 MPa, et à l'état non vulcanisé une viscosité Mooney comprise entre 50 et S5 UNI. 1 1 - Pneumatique selon la revendication 1, caractérisé en ce que les composition et propriétés de la première couche (A, AI) sont différentes des composition et propriétés du mélange d'enrobage (B, B1) des éléments de renforcement de la nappe. 12 - Pneumatique selon la revendication 11, caractérisé en ce que la nappe de renforcement cst une nappe (1) d'armature de carcasse (1). 13- Pneumatique selon la revendication 12, caractérisé en ce que la nappe(l) d'armature de carcasse, dans sa partie principale sur sa face extérieure et dans sa partie retournée sur sa face axialement intérieure, est calandrée avec la première couche A de composition et propriétés constantes, alors que les faces opposées sont recouvertes de la deuxièbme couche C de calandrage de composition et propriétés variables en fonction de la longueur méridienne de la nappe (1) dans le pneumatique. 14 - Pneumatique selon la revendication 13, caractérisé en ce que le mélange d'enrobagc B à l'état vulcanisé a un module d'élasticité compris entre 27 MPa et 45 MPa et à l'état non vulcanisé une viscosité Nlooney comprise entre 70 UM et 100 UM, alors que le module d'élasticité à l'état vulcanisé du mélange de la première couche de calandrage A est compris entre 10 MPa et 15 MPa et une viscosité Mooney à l'état non vulcanisé comprise entre 60 UM et 90 UM. -22 - - Pneumatique selon la revendication 4, caractérisé en ce que la deuxième couche C est formée: * d'une première bande Ci de mélange caoutchouteux, allant du point T de la tringle (2) radialement le plus proche de l'axe de rotation, au point S d'intersection entre l'axe moyen du profil méridien de la nappe de carcasse (1) et la perpendiculaire au dit profil abaissée de l'extrémité du retournement (10) de nappe (1), la zone TS étant dite zone de bourrelet, * d'une deuxième bande C2 de mélange caoutchouteux, allant dudit point T au point R représentant l'extrémité du retournement (10) de nappe de carcasse (1), la zone TR étant dite zone de retournement, * d'une troisième bande C3 de mélange caoutchouteux, entre le point S et un point V, d'intersection de l'axe moyen du profil méridien de nappe de carcasse (1) avec une droite parallèle au plan équatorial et distante dudit plan d'une quantité pouvant être comprise entre 30% et 45% de la largeur axiale de bande de roulement (9), la zone SV étant dite zone de flanc et d'épaule, * d'une quatrième bande C4 de mélange caoutchouteux, entre le point V et le plan équatorial XX', formant la zone dite de sommet, les bandes C2 et C3 étant constituées du mnême mélange dont le module d'élasticité est compris entre 3,5 MPa et 5 MPa et dont la viscosité Mooney est comprise entre 55 UM et 75 UM, alors que la bande CI est constituée d'un mélange dont le module d'élasticité est compris entre 10 MPa et 15 MIPa et dont la viscosité Mooney est comprise entre 60 UM et 90 UM, et que la bande C4 est constituée d'un imélange dont le module d'élasticité est compris entre 6 MPa et 12 NMPa et dont la viscosité Mooney est comprise entre 60 UM et 90 UM. - 23 - 16 - Pneumatique selon la revendication 12, caractérisé en ce que la nappe (1) d'armature de carcasse, dans sa partie principale sur sa face intérieure et dans sa partie retournée sur sa face axialement extérieure, est calandrée avec la première couche A de composition et propriétés constantes, alors que les faces opposées sont recouvertes de la deuxième couche C' de calandrage de composition et propriétés variables en fonction de la longueur méridienne de la nappe (1) dans le pneumatique. 17- Pneumatique selon la revendication 16, caractérisé en ce que le mélange d'enrobage B à l'état vulcanisé a un module d'élasticité compris entre 27 MPa et 45 MPa et à létat non vulcanisé une viscosité Mooney comprise entre 70 UM et 100 UM, alors que le module d'élasticité à l'état vulcanisé du mélange de la première couche de calandrage A est compris entre 3,5 MPa et 5 MPa et une viscosité Mooney à l'état non vulcanisé comprise entre 55 UM et 75 UM. I S - Pneumatique selon la revendication 4, caractérisé en ce que la deuxième couche C est formée * d'une première bande C' de mélange caoutchouteux, allant du point U du retournmementl (10) de nappe de carcasse(l),situé sensiblement à mi-hauteur dudit retouremenet (10) au pointS d'intersection entre l'axe moyen du profil méridien de la nappe de carcasse (1) et la perpendiculaire au dit profil abaissée de l'extrémité du retounmement (10) de nappe (1), * d'une deuxième bande C'2 de mélange caoutchouteux, allant dudit point U au point R représentant l'extrémité du retournement (1 0) de nappe de carcasse (1), * d'une troisième bande C3 de mélange caoutchouteux, entre le point S et un point V, d'intersection de l'axe moyen du profil méridien de nappe de carcasse (1) avec une - 24 - droite parallèle au plan équatorial et distante dudit plan d'une quantité pouvant être comprise entre 30% et 45% de la largeur axiale de bande de roulement (9), la zone SV étant dite zone de flanc et d'épaule, * d'une quatrième bande C4 de mélange caoutchouteux, entre le point V et le plan équatorial XX', formant la zone dite de sommet, les bandes C'2 et C'3 étant constituées du même mélange dont le module d'élasticité est compris entre 3,5 MPa et 5 MPa et dont la viscosité Mooney est comprise entre 55 UMN et 75 UMNI, alors que la bande C'I est constituée d'un mélange dont le module d'élasticité est compris entre 10 MPa et 15 MPa et dont la viscosité Mooney est comprise entre 60 UM et 90 UM, et que la bande C'4 est constituée d'un mélange dont le module d'élasticité est compris entre 6 NIPa et 12 MNIPa et dont la viscosité Mooney est comprise entre 60 UM et 90 UM. 19- Pneumatique selon la revendication 1, caractérisé en ce que la nappe de renforcement est une nappe d'armature de sommet formée d'éléments circonférentiels. - Pneumatique selon la revendication 1, caractérisé en ce que la nappe de renforcement est une nappe de renforcement de bourrelet. 21 - Pneumatique selon la revendication 1, caractérisé en ce que la nappe de renforcement est une nappe de renforcement de flanc. 22 - Procédé de fabrication d'un pneumatique selon l'une des revendications 3 ou 12, consistant dans un premier temps à confectionner sur un tambour une ébauche cylindrique non vulcanisée d'annature de carcasse comprenant au moins une nappe de carcasse (1), caractérisé cn ce que la confection de la nappe de carcasse (1) nécessite, après la pose sur le tambour cylindrique de confection de l'ébauche cylindrique d'armaturc de carcasse des diftférentes couches de mélanges caoutchouteux et différentes nappes de renforcement de bourrelet, la pose d'un produit intermédiaire dit "nappe -25 - calandrée une face", non vulcanisée et formée d'éléments de renforcement enrobés individuellement dans un mélange caoutchouteux B, dit mélange d'enrobage, ayant une composition et des propriétés physiques données, les dits éléments de renforcement disposés parallèlement entre eux étant recouverts sur une face d'une première couche caoutchouteuse A, dite première couche de calandrage ou couche de support, de composition et propriétés constantes, ladite "nappe calandrée une face" étant mise en contact avec une deuxième couche de calandrage C de composition et propriétés variables en fonction de la position sur la longueur méridienne de la nappe (1) dans le pneumatique. 23 - Procédé selon la revendication 22, caractérisé en ce que la "nappe calandrée une face" non vulcanisée est utilisée avec des éléments de renforcement enrobés individuellement dans unl mélange caoutchouteux B non vulcanisé. 24 - Procédé selon la revendication 23, caractérisé en ce que la "nappe calandrée une face" non vulcanisée est utilisée avec des éléments de renforcement enrobés individuellement dans un mélatnge caoutchouteux B prévulcanisé à une température donnée à l'aide d'un moyen de chauft.fage adapté. - Procédé selon l'une des revendications 22 à 24, caractérisé en ce que la mise en contact se réalise par la pose, sur les différentes couches de mélanges caoutchouteux et diftférentes nappes de renforcement de bourrelet recouvrant le tambour cylindrique de confection de l'ébauche cylindrique d'arnmature de carcasse (1), de "la nappe calandrée une falce" d'éléments de renforcement enrobés, et la pose sur les éléments enrobés apparents de la "nappe calandrée une face" de la deuxiCème couche C de calandrage de composition et propriétés variables en fonction de la longueur méridienne de la nappe (1) dans le iipneumatiqute. - 26 - 26 - Procédé selon l'une des revendications 22 à 24, caractérisé en ce que la mise en contact se réalise par la pose, sur les différentes couches de mélanges caoutchouteux et différentes nappes de renforcement de bourrelet recouvrant le tambour cylindrique de confection de l'ébauche cylindrique de carcasse, de la deuxième couche de calandrage C de composition et propriétés variables en fonction de la longueur méridienne de la nappe (1) dans le pneumatique et la pose sur ladite deuxième couche de "la nappe calandrée une face" d'éléments de renforcement enrobés, les dits éléments étant posés sur la deuxième couche C. 27 - Procédé de fabrication d'un pneumatique selon la revendication 7, consistant à un instant donné à disposer sur une ébauche torique d'armature de carcasse (1) non vulcanisée une nappe de sommet (31, 32) d'éléments de renforcement parallèles entre eux dans la nappe et faisant avec la direction circonférentielle un angle aigu, caractérisé en ce que la confection de la nappe de sommet (31, 32) nécessite, après la pose sur l'ébauche torique de carcasse des différentes couches (8) de mélanges caoutchouteux séparant radialement l'armature de carcasse (1) de l'armature de sommet (3), la pose d'une nappe intermédiaire dite "nappe calandrée une face", non vulcanisée et formée d'éléments de renforcement enrobés individuellement dans un mélange caoutchouteux Bi, dit mélange d'enrobage, ayant une composition et des propriétés physiques données, les dits éléments de renforcement disposés parîallèlemrent entre eux étant recouverts sur une face d'une première couche caoutchouteuse AI ou couche de support, de composition et propriétés constantes, ladite "nappe calandrée une face" étant mise en contact avec une deuxième couche de calandrage D de composition et propriétés variables en fonction de la largeur axiale dc la nappe de sommet (31, 32) dans le pneumatique. 28 - Procédé de fabrication selon la revendication 27 d'un pneumatique ayant une armature de sommet (3) formée deux nappes (31, 32) selon la revendication 8, caractérisé en ce que l'on pose - 27 - a) sur une ébauche non vulcanisée et torique d'armature de carcasse (1), une "nappe calandrée une face", la couche de support AI de ladite nappe étant radialement à l'intérieur, b) puis sur les éléments de renforcement apparents de la "nappe calandrée une face", la deuxième couche caoutchouteuse de calandrage D de la nappe de sommet (31) radialement intérieure, couche de composition et propriétés variables en fonction de la largeur axiale de la nappe dans le pneumatique, les couches Al et D formant avec les éléments enrobés la nappe de sommet (31) la plus proche de l'armature de carcasse (I), c) puis la deuxième couche caoutchouteuse de calandrage (D) de la nappe de sommet (32) radialement adjacente à la nappe intérieure (31), couche de composition et propriétés variables en fonction de la largeur axiale de la nappe (32) dans le pneumatique, d) puis radialement à l'extérieur, la "nappe calandrée une face" se présentant de sorte que les éléments de renforcement apparents soient radialement à l'intérieur. 29- Procédé de fabrication d'une "nappe calandrée une face" non vulcanisée et tforméle d'éléments de renforcement enrobés individuellement dans un mélange caoutchouteux prévulcanisé (B, Bl), caractérisé en ce que les éléments de renforcement en provenance de bobines d'enoulage (100) sont dirigés vers une extrudeuse (200) dont la tète comprend plusieurs filières, adaptées pour enrober les dits éléments de la couche (B, BI) de mélange d'enrobage à une épaisseur prédéterminée, puis dirigés vers un moyen (210) permettant de séparer chaque câble du câble axialement adjacent du pas désiré, pour parvenir à une calandre (300) à deux rouleaux(310) et (320), permettant l'obtention d'une bande plate de mélange de calandrage de support (A, AI), sur laquelle les élée1enlts enrobés viendront prendre contact à la partie radialemnient supérieure du - 28 - rouleau supérieur(310), un moyen auxiliaire(330) dit moyen presseur permettant d'appliquer une pression sur les éléments enrobés, pression régulée en fonction de la profondeur souhaitée d'encastrement des éléments dans la couche de support (A, AI) et un rouleau (340) déposant une bande intercalaire anti-collante sur l'une des faces de la nappe provenant de la calandre (300), de manière à pouvoir enrouler ladite nappe sur un tambour d'enroulement (350), et ensuite pratiquer les coupes à l'angle désiré, pour former des laizes aboutables et obtenir la "nappe calandrée une face".